(57)【要約】  第１面と、第１面に対向する第２面とを有する固体高分子電解質膜と、第１面に接合するアノード側電極触媒層と、第２面に接合するカソード側電極触媒層とを備える。カソード側電極触媒層およびアノード側電極触媒層の各々は、触媒物質、触媒物質を担持する導電性担体、高分子電解質、および、繊維状物質を含む。アノード側電極触媒層の厚さは、カソード側電極触媒層の厚さよりも大きい。
2019189856.tif 000002
【特許請求の範囲】
【請求項１】
第１面と、前記第１面に対向する第２面とを有する固体高分子電解質膜と、
前記第１面に接合するアノード側電極触媒層と、
前記第２面に接合するカソード側電極触媒層と、を備え、
前記カソード側電極触媒層および前記アノード側電極触媒層の各々は、触媒物質、前記触媒物質を担持する導電性担体、高分子電解質、および、繊維状物質を含み、
前記アノード側電極触媒層の厚さは、前記カソード側電極触媒層の厚さよりも大きい
膜電極接合体。
【請求項２】
前記アノード側電極触媒層の前記厚さは、５μｍ以上３５μｍ以下である
請求項１に記載の膜電極接合体。
【請求項３】
前記カソード側電極触媒層の前記厚さに対する前記アノード側電極触媒層の前記厚さの比が、１．１以上３．５以下である
請求項１または２に記載の膜電極接合体。
【請求項４】
前記アノード側電極触媒層は、単層から形成されている
請求項１から３のいずれか一項に記載の膜電極接合体。
【請求項５】
前記繊維状物質は、一種以上の電子伝導性繊維と、一種以上のプロトン伝導性繊維とのうちの少なくとも１つを含み、
前記電子伝導性繊維は、カーボンナノファイバー、カーボンナノチューブ、および、遷移金属含有繊維から構成される群から選択される少なくとも１つを含む
請求項１から４のいずれか一項に記載の膜電極接合体。
【請求項６】
前記遷移金属含有繊維は、Ｔａ、Ｎｂ、Ｔｉ、および、Ｚｒから構成される群から選択される少なくとも一つの遷移金属元素を含む
請求項５に記載の膜電極接合体。
【請求項７】
前記繊維状物質は５ｎｍ以上５００ｎｍ以下の繊維径と、１μｍ以上２００μｍ以下の繊維長とを有する
請求項１から６のいずれか一項に記載の膜電極接合体。
【請求項８】
前記導電性担体の質量に対する前記繊維状物質の質量の比が、０．３以上１．０以下である
請求項１から７のいずれか一項に記載の膜電極接合体。
【請求項９】
前記カソード側電極触媒層における単位面積当たりの前記繊維状物質の質量に対する前記アノード側電極触媒層における単位面積当たりの前記繊維状物質の質量の比が、１．２以上４．０以下である
請求項１から８のいずれか一項に記載の膜電極接合体。
【請求項１０】
請求項１から９のいずれか一項に記載の膜電極接合体を備える
固体高分子形燃料電池。
【発明の詳細な説明】
【技術分野】
【０００１】
本発明は、膜電極接合体、および、膜電極接合体を備える固体高分子形燃料電池に関する。
【背景技術】
【０００２】
燃料電池は、水素と酸素との化学反応から電流を生成する、すなわち、発電を行う。燃料電池は、従来の発電方式と比べて高い効率を有し、低い環境負荷、低い騒音しか有しない、クリーンなエネルギー源として注目されている。特に、室温付近での使用が可能な固体高分子形燃料電池は、車載用電源や家庭用定置電源などへの適用について有望視されている。【０００３】
固体高分子形燃料電池は、一般的に、多数の単セルが積層された構造を有している。単セルは、１つの膜電極接合体が２つのセパレーターによって挟まれた構造を有する。膜電極接合体は、高分子電解質膜と、燃料ガスを供給する燃料極（アノード）と、酸化剤を供給する酸素極（カソード）とを備える。高分子電解質膜における第１面に燃料極が接合し、第１面とは反対の第２面に酸素極が接合している。セパレーターは、ガス流路および冷却水流路を有している。燃料極および酸素極は、それぞれ電極触媒層とガス拡散層とを備えている。各電極において、電極触媒層が高分子電解質膜に接している。電極触媒層は、白金系の貴金属などの触媒物質、導電性担体、および、高分子電解質を含んでいる。ガス拡散層は、ガスの通気性と、導電性とを兼ね備えている。【０００４】
固体高分子形燃料電池は、以下の電気化学反応を経て電流を生成する。まず、燃料極の電極触媒層において、燃料ガスに含まれる水素が触媒物質により酸化され、これによってプロトンおよび電子が生成される。生成されたプロトンは、電極触媒層内の高分子電解質、および、高分子電解質膜を通り、酸素極の電極触媒層に達する。プロトンと同時に生成された電子は、電極触媒層内の導電性担体、ガス拡散層、セパレーター、および、外部回路を通って酸素極の電極触媒層に達する。酸素極の電極触媒層において、プロトンおよび電子が酸化剤ガスに含まれる酸素と反応して水を生成する（例えば、特許文献１を参照）。
【先行技術文献】
【特許文献】
【０００５】
【特許文献１】特許第５５３７１７８号公報
【発明の概要】
【発明が解決しようとする課題】
【０００６】
ところで、燃料電池に要するコストを低減する上で、高出力での運転が可能な燃料電池が求められている。しかしながら、高出力での運転では、酸素極の電極触媒層において多くの水が生成する。これにより、酸素極側の電極触媒層やガス拡散層に生成水が溢れる現象であるフラッディングが生じるために、酸素極側の電極触媒層に対するガスの供給が妨げられる。結果として、燃料電池の発電性能が低下する。【０００７】
本発明は、発電性能を高めることを可能にした膜電極接合体、および、固体高分子形燃料電池を提供することを目的とする。
【課題を解決するための手段】
【０００８】
上記課題を解決するための膜電極接合体は、第１面と、前記第１面に対向する第２面とを有する固体高分子電解質膜と、前記第１面に接合するアノード側電極触媒層と、前記第２面に接合するカソード側電極触媒層と、を備える。前記カソード側電極触媒層および前記アノード側電極触媒層の各々は、触媒物質、前記触媒物質を担持する導電性担体、高分子電解質、および、繊維状物質を含む。前記アノード側電極触媒層の厚さは、前記カソード側電極触媒層の厚さよりも大きい。【０００９】
上記課題を解決するための固体高分子形燃料電池は、上記膜電極接合体を備える。
上記構成によれば、繊維状物質を含むことによって多くの空孔が形成されたアノード側電極触媒層の厚さが、カソード側電極触媒層の厚さよりも大きいため、カソード側電極触媒層において生成された水が、固体高分子電解質膜を通じてアノード側電極触媒層に移行しやすくなる。これにより、カソード側電極触媒層におけるフラッディングが抑えられる。それゆえに、膜電極接合体を備える固体高分子形燃料電池の発電性能を高めることができる。【００１０】
上記膜電極接合体において、前記アノード側電極触媒層の前記厚さは、５μｍ以上３５μｍ以下でもよい。上記構成によれば、アノード側電極触媒層の厚さが５μｍ以上であることによって、アノード側電極触媒層内において、アノード側電極触媒層の厚さにばらつきが生じることが抑えられる。また、アノード側電極触媒層の厚さが３５μｍ以下であることによって、アノード側電極触媒層に向けた水の移行が、カソード側電極触媒層の過度な乾燥を生じさせることを抑えられる。【００１１】
上記膜電極接合体において、前記カソード側電極触媒層の厚さに対する前記アノード側電極触媒層の厚さの比が、１．１以上３．５以下であってもよい。上記構成によれば、膜電極接合体を備える固体高分子形燃料電池を大電流で運転したときに、固体高分子形燃料電池における電圧値が低下することが抑えられる。【００１２】
上記膜電極接合体において、前記アノード側電極触媒層は、単層から形成されてもよい。上記構成によれば、アノード側電極触媒層が複数の層から構成された多層体である場合と比べて、アノード側電極触媒層に向けた水の移行が起こりやすくなる。アノード側電極触媒層が多層体である場合には、層間における水の移行に対する抵抗が、層内における水の移行に対する抵抗よりも大きいため、アノード側電極触媒層の総厚が同じであっても、アノード側電極触媒層が単層である場合と比べて、アノード側電極触媒層に向けた水の移行が起こりにくくなる。【００１３】
上記膜電極接合体において、一種以上の電子伝導性繊維と、一種以上のプロトン伝導性繊維とのうちの少なくとも１つを含み、前記電子伝導性繊維は、カーボンナノファイバー、カーボンナノチューブ、および、遷移金属含有繊維から構成される群から選択される少なくとも１つを含んでもよい。【００１４】
上記膜電極接合体において、前記遷移金属含有繊維は、Ｔａ、Ｎｂ、Ｔｉ、および、Ｚｒから構成される群から選択される少なくとも一つの遷移金属元素を含んでもよい。【００１５】
上記膜電極接合体において、前記繊維状物質は５ｎｍ以上５００ｎｍ以下の繊維径と、１μｍ以上２００μｍ以下の繊維長とを有してもよい。上記構成によれば、繊維状物質の繊維長および繊維径がそれぞれ上記の範囲を満たすことによって、電極触媒層内における繊維状物質の分散性を高め、繊維状物質の添加量を適した範囲にすることが可能である。【００１６】
上記膜電極接合体において、前記導電性担体の質量に対する前記繊維状物質の質量の比が、０．３以上１．０以下であってもよい。上記構成によれば、導電性担体の質量に対する繊維状物質の質量の比が０．３以上であることが、電極触媒層内の空孔が少なくなるために電極触媒層の膜厚が小さくなることを抑え、これによって、電極触媒層が生成水を貯蔵しにくくなることを抑える。結果として、導電性担体の質量に対する繊維状物質の質量の比が０．３以上であることによって、固体高分子形燃料電池における出力の低下が抑えられる。また、導電性担体の質量に対する繊維状物質の質量の比が１．０を超える場合、電極触媒層内の空孔が多過ぎるために導電性が低くなり、それによって、固体高分子形燃料電子における出力が低下する。導電性担体の質量に対する繊維状物質の質量の比が１．０以下であることによって、そうした出力の低下が抑えられる。【００１７】
上記膜電極接合体において、前記カソード側電極触媒層における単位面積当たりの前記繊維状物質含有量に対する前記アノード側電極触媒層における単位面積当たりの前記繊維状物質の質量の比が、１．２以上４．０以下であってもよい。上記構成によれば、膜電極接合体を備える固体高分子形燃料電池を大電流で運転したときに、固体高分子形燃料電池における電圧値が低下することが抑えられる。
【発明の効果】
【００１８】
本発明によれば、発電性能を高めることが可能である。
【図面の簡単な説明】
【００１９】
【図１】一実施形態における膜電極接合体の構造を示す断面図。
【図２】図１が示す膜電極接合体が備える電極触媒層の構造を示す模式図。
【図３】図１が示す膜電極接合体を備える固体高分子形燃料電池の構造を示す分解斜視図。
【発明を実施するための形態】
【００２０】
図１から図３を参照して、膜電極接合体、および、固体高分子形燃料電池の一実施形態を説明する。以下では、膜電極接合体の構成、電極触媒層の構成、固体高分子形燃料電池の構成、および、実施例を順に説明する。
【００２１】
［膜電極接合体の構成］
図１を参照して、膜電極接合体の構成を説明する。図１は、膜電極接合体の厚さ方向に沿う断面構造を示している。
【００２２】
図１が示すように、膜電極接合体１０は、高分子電解質膜１１と、カソード側電極触媒層１２Ｃと、アノード側電極触媒層１２Ａとを備えている。高分子電解質膜１１は固体状の高分子電解質膜である。高分子電解質膜１１において対向する一対の面において、第２面である一方の面にカソード側電極触媒層１２Ｃが接合し、第１面である他方の面にアノード側電極触媒層１２Ａが接合している。アノード側電極触媒層１２Ａが、カソード側電極触媒層１２Ｃよりも厚い。カソード側電極触媒層１２Ｃは酸素極（カソード）を構成する電極触媒層であり、アノード側電極触媒層１２Ａは燃料極（アノード）を構成する電極触媒層である。電極触媒層１２の外周部は、不図示のガスケットなどによって封止されてもよい。
【００２３】
アノード側電極触媒層１２Ａの厚さが、厚さＴＡである。厚さＴＡは、アノード側電極触媒層１２Ａの全体における平均値である。カソード側電極触媒層１２Ｃの厚さが、厚さＴＣである。厚さＴＣは、カソード側電極触媒層１２Ｃの全体における平均値である。
【００２４】
アノード側電極触媒層１２Ａの厚さＴＡが、５μｍ以上３５μｍ以下である。アノード側電極触媒層１２Ａの厚さが５μｍ以上であることによって、アノード側電極触媒層１２Ａ内において、アノード側電極触媒層１２Ａの厚さにばらつきが生じることが抑えられる。また、アノード側電極触媒層１２Ａの厚さが３５μｍ以下であることによって、アノード側電極触媒層１２Ａに向けた水の移行が、カソード側電極触媒層１２Ｃの過度な乾燥を生じさせることを抑えられる。
【００２５】
カソード側電極触媒層１２Ｃの厚さＴＣに対するアノード側電極触媒層１２Ａの厚さＴＡの比（ＴＡ／ＴＣ）は、１．１以上３．５以下であることが好ましく、１．９以上３．５以下であることがより好ましい。これにより、膜電極接合体１０を備える固体高分子形燃料電池を大電流で運転したときに、固体高分子形燃料電池における電圧値が低下することが抑えられる。
【００２６】
アノード側電極触媒層１２Ａは、単層であることが好ましい。アノード側電極触媒層１２Ａが複数の層から構成された多層体である場合と比べて、アノード側電極触媒層１２Ａに向けた水の移行が起こりやすくなる。アノード側電極触媒層１２Ａが多層体である場合には、層間における水の移行に対する抵抗が、層内における水の移行に対する抵抗よりも大きいため、アノード側電極触媒層１２Ａの総厚が同じであっても、アノード側電極触媒層１２Ａが単層である場合と比べて、アノード側電極触媒層１２Ａに向けた水の移行が起こりにくくなる。
【００２７】
［電極触媒層の構成］
図２を参照して電極触媒層の構成を説明する。なお、図２に示される電極触媒層は、アノード側電極触媒層１２Ａ、および、カソード側電極触媒層１２Ｃの各々に適用される。
【００２８】
図２が示すように、電極触媒層１２は、触媒物質２１、導電性担体２２、高分子電解質２３、および、繊維状物質２４を含んでいる。導電性担体２２は、触媒物質２１を担持する。繊維状物質２４を含むことによって多くの空孔が形成されたアノード側電極触媒層１２Ａの厚さが、カソード側電極触媒層１２Ｃの厚さよりも大きいため、カソード側電極触媒層１２Ｃにおいて生成された水が、高分子電解質膜１１を通じてアノード側電極触媒層１２Ａに移行しやすくなる。これにより、カソード側電極触媒層１２Ｃにおけるフラッディングが抑えられる。それゆえに、膜電極接合体１０を備える固体高分子形燃料電池の発電性能を高めることができる。
【００２９】
触媒物質２１には、白金族の金属、および、白金族以外の金属を用いることができる。白金族の金属には、白金、パラジウム、ルテニウム、イリジウム、ロジウム、および、オスミウムを挙げることができる。白金族以外の金属には、鉄、鉛、銅、クロム、コバルト、ニッケル、マンガン、バナジウム、モリブデン、ガリウム、および、アルミニウムなどを挙げることができる。触媒物質２１には、これらの金属の合金、酸化物、および、複酸化物などを用いることもできる。触媒物質２１には、白金または白金合金を用いることが好ましい。触媒物質２１は粒子状であり、触媒物質２１の粒径は、０．５ｎｍ以上２０ｎｍ以下であることが好ましく、１ｎｍ以上５ｎｍ以下であることがより好ましい。触媒物質２１の粒径が０．５ｎｍ以上であることによって、触媒物質２１の安定性が向上する。触媒物質２１の粒径が２０ｎｍ以下であることによって、触媒物質２１の活性が低下することが抑えられる。
【００３０】
導電性担体２２には、例えば炭素粒子を用いることができる。炭素粒子は、微粒子状であり、かつ、導電性を有し、かつ、触媒物質２１に侵食されない粒子であればよい。すなわち、炭素粒子は、触媒物質２１によって消費されたり、触媒物質２１との反応によって変質したりしない粒子であればよい。炭素粒子の粒径は、１０ｎｍ以上１０００ｎｍ以下であることが好ましく、１０ｎｍ以上１００ｎｍ以下であることがより好ましい。炭素粒子の粒径が１０ｎｍ以上であることによって、電子伝導パスが形成されやすくなる。炭素粒子の粒径が１０００ｎｍ以下であることによって、電極触媒層１２が厚くなることに起因して抵抗が増加すること、ひいては、発電性能が低下することが抑えられる。
【００３１】
高分子電解質２３には、イオン伝導性を有する高分子の電解質を用いることができる。高分子電解質２３は、電極触媒層１２と高分子電解質膜１１との密着性を高める上では、高分子電解質膜１１と同じ電解質、あるいは、類似の電解質であることが好ましい。高分子電解質２３には、例えば、フッ素系樹脂および炭化水素系樹脂を用いることができる。フッ素樹脂には、例えば、Ｎａｆｉｏｎ（登録商標）（デュポン社製）などを挙げることができる。炭化水素系樹脂には、例えば、エンジニアリングプラスチック、または、エンジニアリングプラスチックの共重合体にスルホン酸基を導入した樹脂などを挙げることができる。
【００３２】
高分子電解質２３は、親水性であることが好ましい。これにより、アノード側電極触媒層１２Ａと水との親和性が高まるため、アノード側電極触媒層１２Ａが、カソード側電極触媒層１２Ｃにおいて生成された水を貯蔵しやすい。
【００３３】
繊維状物質２４には、電子伝導性繊維およびプロトン伝導性繊維を用いることができる。電子伝導性繊維には、カーボンファイバー、カーボンナノチューブ、カーボンナノホーン、および、導電性高分子ナノファイバーなどを挙げることができる。導電性や分散性の観点から、カーボンナノファイバーを繊維状物質２４として用いることが好ましい。
【００３４】
触媒能を有する電子伝導性繊維は、貴金属によって形成される触媒の使用量を低減できる点でより好ましい。電極触媒層１２が酸素極を構成する電極触媒層１２として用いられる場合には、触媒能を有する電子伝導性繊維には、カーボンナノファイバーから作製したカーボンアロイ触媒を挙げることができる。触媒能を有する電子伝導性繊維は、燃料極用の電極活物質から形成される繊維であってもよい。電極活物質には、Ｔａ、Ｎｂ、Ｔｉ、および、Ｚｒから構成される群から選択される少なくとも一つの遷移金属元素を含む物質を用いることができる。遷移金属元素を含む物質には、遷移金属元素の炭窒化物の部分酸化物、または、遷移金属元素の導電性酸化物、および、遷移金属元素の導電性酸窒化物を挙げることができる。
【００３５】
プロトン伝導性繊維は、プロトン伝導性を有する高分子電解質から形成される繊維であればよい。プロトン伝導性繊維を形成するための材料には、フッ素系高分子電解質、および、炭化水素系高分子電解質などを用いることができる。フッ素系高分子電解質には、例えば、デュポン社製のＮａｆｉｏｎ（登録商標）、旭硝子（株）製のＦｌｅｍｉｏｎ（登録商標）、旭化成（株）製のＡｃｉｐｌｅｘ（登録商標）、および、ゴア社製のＧｏｒｅ  Ｓｅｌｅｃｔ（登録商標）などを用いることができる。炭化水素系高分子電解質には、スルホン化ポリエーテルケトン、スルホン化ポリエーテルスルホン、スルホン化ポリエーテルエーテルスルホン、スルホン化ポリスルフィド、および、スルホン化ポリフェニレンなどの電解質を用いることができる。これらのなかでも、高分子電解質がデュポン社製のＮａｆｉｏｎ（登録商標）であることが好ましい。
【００３６】
繊維状物質２４には、上述した繊維のうちの一種のみが用いられてもよいし、二種以上が用いられてもよい。繊維状物質２４として、電子伝導性繊維とプロトン伝導性繊維とを併せて用いてもよい。繊維状物質２４は、上述した繊維状物質２４のなかでも、カーボンナノファイバー、カーボンナノチューブ、および、電解質繊維から構成される群から選択される少なくとも１つを含むことが好ましい。
【００３７】
繊維状物質２４の繊維径は、５ｎｍ以上５００ｎｍ以下であることが好ましく、１０ｎｍ以上３００ｎｍ以下であることがより好ましい。繊維径が５ｎｍ以上５００ｎｍ以下であることによって、電極触媒層１２内の空孔を増加させることができ、ひいては、電極触媒層１２を備える固体高分子形燃料電池の出力を高めることが可能である。
【００３８】
繊維状物質２４の繊維長は、１μｍ以上２００μｍ以下であることが好ましく、１μｍ以上５０μｍ以下であることがより好ましい。繊維長が１μｍ以上２００μｍ以下であることによって、電極触媒層１２の強度を高めることができる。ひいては、電極触媒層１２の形成時に、電極触媒層１２にクラックが生じることが抑えられる。繊維長が上述の範囲を満たすことによって、電極触媒層１２内の空孔を増加させることができ、ひいては、電極触媒層１２を備える固体高分子形燃料電池の出力を高めることが可能である。
【００３９】
繊維状物質２４において、繊維径が５ｎｍ以上５００ｎｍ以下であり、かつ、繊維長が１μｍ以上２００μｍ以下であることが好ましい。これにより、電極触媒層１２内における繊維状物質２４の分散性を高め、繊維状物質２４の添加量を適した範囲にすることが可能である。
【００４０】
触媒物質２１を担持した導電性担体２２の質量（ＭＣ）に対する繊維状物質２４の質量（ＭＦ）の比（ＭＦ／ＭＣ）は、０．３以上１．０以下であることがより好ましい。導電性担体２２の質量に対する繊維状物質２４の質量の比が０．３以上であることは、電極触媒層１２内の空孔が少なくなるために電極触媒層１２の膜厚が小さくなることを抑え、これによって、電極触媒層１２が生成水を貯蔵しにくくなることを抑える。結果として、導電性担体２２の質量に対する繊維状物質２４の質量の比が０．３以上であることによって、固体高分子形燃料電池における出力の低下が抑えられる。また、導電性担体２２の質量に対する繊維状物質の質量の比が１．０以下であることは、電極触媒層１２内の空孔が多過ぎるために導電性が低くなり、これによって、固体高分子形燃料電子における出力が低下することを抑える。なお、以下では、質量比（ＭＦ／ＭＣ）を第１質量比とも称する。
【００４１】
膜電極接合体１０において、カソード側電極触媒層１２Ｃにおける単位面積当たりの繊維状物質２４の質量（ＭＦＣ）に対するアノード側電極触媒層１２Ａにおける単位面積当たりの繊維状物質２４の質量（ＭＦＡ）の比（ＭＦＡ／ＭＦＣ）が、１．２以上４．０以下であることが好ましい。これにより、膜電極接合体１０を備える固体高分子形燃料電池を大電流で運転したときに、固体高分子形燃料電池における電圧値が低下することが抑えられる。なお、以下では、質量比（ＭＦＡ／ＭＦＣ）を第２質量比とも称する。
【００４２】
［固体高分子形燃料電池の構成］
図３を参照して、膜電極接合体１０を備える固体高分子形燃料電池の構成を説明する。以下に説明する構成は、固体高分子形燃料電池の一例における構成である。また、図３は、固体高分子形燃料電池が備える単セルの構成を示している。固体高分子形燃料電池は、複数の単セルを備え、かつ、複数の単セルが積層された構成でもよい。
【００４３】
図３が示すように、固体高分子形燃料電池３０は、膜電極接合体１０、一対のガス拡散層、および、一対のセパレーターを備えている。一対のガス拡散層は、カソード側ガス拡散層３１Ｃとアノード側ガス拡散層３１Ａとである。一対のセパレーターは、カソード側セパレーター３２Ｃとアノード側セパレーター３２Ａとである。
【００４４】
カソード側ガス拡散層３１Ｃは、カソード側電極触媒層１２Ｃに接している。カソード側電極触媒層１２Ｃとカソード側ガス拡散層３１Ｃとが、酸素極（カソード）３０Ｃを形成している。アノード側ガス拡散層３１Ａは、アノード側電極触媒層１２Ａに接している。アノード側電極触媒層１２Ａとアノード側ガス拡散層３１Ａとが、燃料極（アノード）３０Ａを形成している。
【００４５】
高分子電解質膜１１において、カソード側電極触媒層１２Ｃが接合された面がカソード面であり、アノード側電極触媒層１２Ａが接合された面がアノード面である。カソード面のなかで、カソード側電極触媒層１２Ｃによって覆われていない部分が外周部である。外周部には、カソード側ガスケット１３Ｃが位置している。アノード面のなかで、アノード側電極触媒層１２Ａによって覆われていない部分が外周部である。外周部には、アノード側ガスケット１３Ａが位置している。ガスケット１３Ｃ，１３Ａによって、各面の外周部からガスが漏れることが抑えられる。
【００４６】
カソード側セパレーター３２Ｃとアノード側セパレーター３２Ａとは、固体高分子形燃料電池３０の厚さ方向において、膜電極接合体１０、および、２つのガス拡散層３１Ｃ，３１Ａから形成される多層体を挟んでいる。カソード側セパレーター３２Ｃは、カソード側ガス拡散層３１Ｃに対向している。アノード側セパレーター３２Ａは、アノード側ガス拡散層３１Ａに対向している。
【００４７】
カソード側セパレーター３２Ｃにおいて対向する一対の面は、それぞれ複数の溝を有している。一対の面のなかで、カソード側ガス拡散層３１Ｃと対向する対向面が有する溝は、ガス流路３２Ｃｇである。一対の面のなかで、対向面とは反対側の面が有する溝は、冷却水流路３２Ｃｗである。
【００４８】
アノード側セパレーター３２Ａにおいて対向する一対の面は、それぞれ複数の溝を有している。一対の面のなかで、アノード側ガス拡散層３１Ａと対向する対向面が有する溝は、ガス流路３２Ａｇである。一対の面のなかで、対向面とは反対側の面が有する溝は、冷却水流路３２Ａｗである。
【００４９】
各セパレーター３２Ｃ，３２Ａは、導電性を有し、かつ、ガスに対する不透過性を有した材料によって形成されている。
【００５０】
固体高分子形燃料電池３０では、カソード側セパレーター３２Ｃのガス流路３２Ｃｇを通じて酸化剤が酸素極３０Ｃに供給され、アノード側セパレーター３２Ａのガス流路３２Ａｇを通じて燃料極３０Ａに燃料が供給される。これにより、固体高分子形燃料電池３０が発電を行う。なお、酸化剤には、例えば空気および酸素などを挙げることができる。燃料には、例えば水素を含む燃料ガス、および、有機物燃料などを挙げることができる。
【００５１】
［膜電極接合体の製造方法］
以下、膜電極接合体１０の製造方法を説明する。
膜電極接合体１０が備える電極触媒層１２は、電極触媒層用スラリーを作成し、電極触媒層用スラリーを基材などに塗工し、次いで乾燥することによって形成することができる。
【００５２】
触媒層用スラリーは、触媒物質２１、導電性担体２２、高分子電解質２３、繊維状物質２４、および、溶媒を含む。溶媒には、例えば、高分子電解質２３を分散することが可能な溶媒、または、高分子電解質２３を溶解することが可能な溶媒を用いることが好ましい。溶媒には、水、アルコール類、ケトン類、エーテル類、アミン類、および、エステル類などを用いることができる。アルコール類には、メタノール、エタノール、１‐プロパノール、２‐プロパノール、１‐ブタノール、２‐ブタノール、イソブチルアルコール、ｔｅｒｔ‐ブチルアルコールなどを挙げることができる。ケトン類には、アセトン、メチルエチルケトン、メチルプロピルケトン、メチルブチルケトン、メチルイソブチルケトン、メチルアミルケトン、ペンタノン、へプタノン、シクロヘキサノン、メチルシクロヘキサノン、アセトニルアセトン、ジエチルケトン、ジプロピルケトン、および、ジイソブチルケトンなどを挙げることができる。エーテル類には、テトラヒドロフラン、テトラヒドロピラン、ジオキサン、ジエチレングリコールジメチルエーテル、アニソール、メトキシトルエン、ジエチルエーテル、ジプロピルエーテル、および、ジブチルエーテルなどを挙げることができる。アミン類には、イソプロピルアミン、ブチルアミン、イソブチルアミン、シクロヘキシルアミン、ジエチルアミン、および、アニリンなどを挙げることができる。エステル類には、蟻酸プロピル、蟻酸イソブチル、蟻酸アミル、酢酸メチル、酢酸エチル、酢酸プロピル、酢酸ブチル、酢酸イソブチル、酢酸ペンチル、酢酸イソペンチル、プロピオン酸メチル、プロピオン酸エチル、および、プロピオン酸ブチルなどを挙げることができる。
【００５３】
溶媒には、酢酸、プロピオン酸、ジメチルホルムアミド、ジメチルアセトアミド、および、Ｎ‐メチルピロリドンなどを用いてもよい。また、溶媒には、グリコール、および、グリコールエーテル系溶媒を用いてもよい。グリコール、および、グリコールエーテル系溶媒には、エチレングリコール、ジエチレングリコール、プロピレングリコール、エチレングリコールモノメチルエーテル、エチレングリコールジメチルエーテル、エチレングリコールジエチルエーテル、ジアセトンアルコール、１‐メトキシ‐２‐プロパノール、１‐エトキシ‐２‐プロパノールなどを挙げることができる。
【００５４】
触媒層用スラリーを塗工する方法には、ドクターブレード法、ダイコーティング法、ディッピング法、スクリーン印刷法、ラミネータロールコーティング法、および、スプレー法などを用いることができる。
【００５５】
触媒層用スラリーを乾燥する方法には、温風乾燥、および、ＩＲ乾燥などを挙げることができる。乾燥温度は、４０℃以上２００℃以下であり、４０℃以上１２０℃以下程度であることが好ましい。乾燥時間は、０．５分以上１時間以下であり、１分以上３０分以下程度が好ましい。
【００５６】
膜電極接合体１０の製造方法には、転写基材、または、ガス拡散層に電極触媒層１２を形成し、熱圧着によって高分子電解質膜１１に電極触媒層１２を接合する方法が挙げられる。また、膜電極接合体１０の製造方法には、高分子電解質膜１１に対して直に電極触媒層１２を形成する方法が挙げられる。高分子電解質膜１１に対して直に電極触媒層１２を形成する方法は、高分子電解質膜１１と電極触媒層１２との密着性が高く、かつ、電極触媒層１２が熱圧着に起因して潰れるおそれがない点で好ましい。
【００５７】
［実施例］
［実施例１］
２０ｇの白金担持カーボン（ＴＥＣ１０Ｅ５０Ｅ、田中貴金属工業（株）製）を容器にとり、容器内に水を加えて、白金担持カーボンと水とを混合した。なお、白金担持カーボンにおいて、５０質量％がカーボンであり、５０質量％が白金であるため、白金担持カーボンにおけるカーボンの質量は、１０ｇである。次いで、１‐プロパノール、高分子電解質（Ｎａｆｉｏｎ（登録商標）分散液、和光純薬工業（株）製）、２．５ｇのカーボンナノファイバー（昭和電工（株）製、ＶＧＣＦ（登録商標）、繊維径約１５０ｎｍ、繊維長約１０μｍ）を容器に加えて撹拌した。これにより、実施例１のカソード側触媒層用スラリーを得た。
【００５８】
２０ｇの白金担持カーボン（ＴＥＣ１０Ｅ５０Ｅ、田中貴金属工業（株）製）を容器にとり、容器内に水を加えて、白金担持カーボンと水とを混合した。次いで、１‐プロパノール、高分子電解質（Ｎａｆｉｏｎ（登録商標）分散液、和光純薬工業（株）製）、１０ｇのカーボンナノファイバー（昭和電工（株）製、ＶＧＣＦ（登録商標）、繊維径約１５０ｎｍ、繊維長約１０μｍ）を容器に加えて撹拌した。これにより、実施例１のアノード側触媒層用スラリーを得た。この際に、カソード側触媒層用スラリーと等量のアノード側触媒層用スラリーを得た。
【００５９】
そして、高分子電解質膜（Ｎａｆｉｏｎ２１２、デュポン社製）における一方の面にカソード側触媒層用スラリーを塗工し、高分子電解質膜の他方の面に、カソード側触媒層用スラリーと等量のアノード側触媒層用スラリーを塗工した。各スラリーの塗工には、ダイコーティング法を用いた。高分子電解質膜と各触媒層用スラリーとを８０℃の炉内で乾燥することによって、実施例１の膜電極接合体を得た。
【００６０】
［実施例２］
アノード触媒層スラリーが含むカーボンナノファイバーの量を６ｇに変更した以外は、実施例１と同様の方法によって、実施例２の膜電極接合体を得た。
【００６１】
［実施例３］
アノード側電極触媒層を形成するために塗工した触媒層用スラリーの量を１／２に変更した以外は、実施例１と同様の方法によって、実施例３の膜電極接合体を得た。
【００６２】
［実施例４］
実施例１において、アノード側触媒層用スラリーのカーボンナノファイバーを、３ｇのカーボンナノファイバー（ゼオンナノテクノロジー（株）製、ＺＥＯＮＡＮＯ（登録商標）、繊維径約３ｎｍ、繊維長約１００μｍ以上６００μｍ以下）に変更した以外は、実施例１と同様の方法によって、実施例４の膜電極接合体を得た。
【００６３】
［実施例５］
実施例１において、アノード触媒層スラリーのカーボンナノファイバーを、３ｇの炭素繊維（大阪ガスケミカル（株）製、ドナカーボ・ミルド、繊維径約１３０００ｎｍ、繊維長約５００μｍ）に変更した以外は、実施例１と同様の方法によって、実施例５の膜電極接合体を得た。
【００６４】
［実施例６］
実施例１において、カソード側触媒層用スラリーにおけるカーボンナノファイバーの量を５ｇに変更し、カソード側電極触媒層を形成するために塗工したカソード側触媒層用スラリーの量を０.８倍に変更した。また、アノード側触媒層用スラリーにおけるカーボンナノファイバーの量を４ｇに変更し、アノード側電極触媒層を形成するために塗工した触媒層用スラリーの量を３倍にした。これら以外は、実施例１と同様の方法によって、実施例６の膜電極接合体を得た。
【００６５】
［実施例７］
実施例１において、カソード側触媒層用スラリーにおけるカーボンナノファイバーの量を２ｇに変更し、カソード側電極触媒層を形成するために塗工した触媒層用スラリーの量を１．５倍にした以外は、実施例１と同様の方法によって、実施例７の膜電極接合体を得た。
【００６６】
［比較例１］
実施例１において、アノード側触媒層用スラリーにおけるカーボンナノファイバーの量を３ｇに変更した以外は、実施例１と同様の方法によって、比較例１の膜電極接合体を得た。
【００６７】
［比較例２］
実施例１において、アノード側触媒層用スラリーにカーボンナノファイバーを加えず、アノード側電極触媒層を形成するために塗工したアノード側触媒層用スラリーの量を３倍にした以外は、実施例１と同様の方法によって、比較例２の膜電極接合体を得た。
【００６８】
［電極触媒層の厚さ計測］
電極触媒層の断面における厚さを、走査型電子顕微鏡（ＳＥＭ）を用いて観察することによって計測した。
【００６９】
［単位面積当たりの繊維状物質の質量］
各実施例および各比較例について、カソード側電極触媒層における単位面積当たりの繊維状物質の質量と、アノード側電極触媒層における単位面積当たりの繊維状物質の質量とを以下の方法によって算出した。すなわち、電極触媒層の単位面積当たりにおける導電性担体の担持量に対して、触媒層用スラリーの作成時における導電性担体の添加量に対する繊維状物質の添加量の比と、実施例１における触媒層用スラリーの塗工量を１とした場合の塗工量を乗算することによって、各電極触媒層における単位面積当たりの繊維状物質の質量を算出した。この際に、各電極触媒層の単位面積当たりにおける導電性担体の担持量を０．４ｍｇ／ｃｍ２とした。
【００７０】
なお、単位面積当たりにおける導電性担体の担持量は、以下の方法で算出することが可能である。まず、各膜電極接合体の質量を測定した。次に、膜電極接合体からアノード側電極触媒層を粘着テープによって剥離して、カソード側電極触媒層と固体高分子電解質膜との質量を測定した。そして、カソード側電極触媒層と固体高分子電解質膜との質量を膜電極接合体の質量から減算することによって、アノード側電極触媒層の質量を算出した。続いて、膜電極接合体からカソード側電極触媒層を粘着テープによって剥離して、固体高分子電解質膜の質量を測定した。そして、膜電極接合体の質量から固体高分子電解質膜の質量を減算し、更に、先に算出したアノード側電極触媒層の質量を減算することによって、カソード側電極触媒層の質量を算出した。各電極触媒層の質量を電極触媒層の面積で除算し、単位面積当たりの電極触媒層の質量を算出した。そして、各触媒層用スラリーの固形分中における導電性担体の割合を乗算することによって、単位面積当たりにおける導電性担体の担持量を算出した。
【００７１】
［発電性能の測定］
発電性能の測定には、新エネルギー・産業技術総合開発機構（ＮＥＤＯ）が刊行した小冊子である「セル評価解析プロトコル」に準拠する方法を用いた。膜電極接合体の各面に、ガス拡散層、ガスケット、および、セパレーターを配置し、所定の面圧となるように締め付けたＪＡＲＩ標準セルを評価用単セルとして用いた。そして、「セル評価解析プロトコル」に記載された方法に準拠してＩ‐Ｖ測定を実施した。なお、固体高分子形燃料電池における電流が１．２Ａ／ｃｍ２であるとき、すなわち大電流での運転において、電圧が０．６Ｖ以上である場合を「◎」とし、０．５Ｖ以上０．６Ｖ未満を「○」とし、０．５Ｖ未満を「×」とした。
【００７２】
［評価結果］
実施例１から実施例７、および、比較例１および比較例２において、アノード側触媒層の厚さＴＡを計測した結果、および、発電性能を測定した結果は、以下の表１に示す通りであった。また、第１質量比は、表１に示す通りであった。また、カソード側電極触媒層の単位面積当たりにおける繊維状物質の質量、アノード側電極触媒層の単位面積当たりにおける繊維状物質の質量、および、第２質量比は、表１に示す通りであった。なお、カソード側電極触媒層の厚さＴＣは、実施例１から実施例７、および、比較例１および比較例２の全てにおいて、１０μｍであることが認められた。
【００７３】
【表１】
2019189856.tif 000003
【００７４】
表１が示すように、実施例１におけるアノード側電極触媒層の厚さＴＡは３５μｍであり、実施例２におけるアノード側電極触媒層の厚さＴＡは１９μｍであり、実施例３におけるアノード側触媒層の厚さＴＡは１１μｍであることが認められた。また、実施例４におけるアノード側電極触媒層の厚さＴＡは１３μｍであり、実施例５におけるアノード側電極触媒層の厚さＴＡは２１μｍであり、実施例６におけるアノード側電極触媒層の厚さＴＡは２０μｍであり、実施例７におけるアノード側電極触媒層の厚さＴＡは２２μｍであることが認められた。また、比較例１におけるアノード側電極触媒層の厚さＴＡは３μｍであり、比較例２におけるアノード側電極触媒層の厚さＴＡは５μｍであることが認められた。
【００７５】
また、実施例１および実施例２の膜電極接合体を備える固体高分子形燃料電池において、発電性能が「◎」であり、実施例３から実施例７の膜電極接合体を備える固体高分子形燃料電池において、発電性能が「○」であることが認められた。なお、実施例１と実施例２との間では、アノード側電極触媒層の厚さＴＡを厚くしても、実施例３と実施例２との間に比べて、アノード側電極触媒層の厚さＴＡに対する電圧の増加率が小さいことが認められた。これに対して、比較例１の膜電極接合体を備える固体高分子形燃料電池、および、比較例２の膜電極接合体を備える固体高分子形燃料電池では、発電性能が「×」であることが認められた。
【００７６】
このように、アノード側電極触媒層の厚さＴＡが、カソード側電極触媒層の厚さＴＣよりも大きいことによって、大電流で固体高分子形燃料電池を運転したときに、固体高分子形燃料電池の発電性能が高められることが認められた。
【００７７】
表１が示すように、実施例１および実施例２において、繊維状物質の一例であるカーボンナノファイバーの繊維径は１５０ｎｍであり、繊維長は１０μｍであった。また、実施例４において、繊維状物質の一例であるカーボンナノファイバーの繊維径は３ｎｍであり、繊維長は１００μｍ以上６００μｍ以下であった。また、実施例５において、繊維状物質の一例である炭素繊維の繊維径は１３０００ｎｍであり、繊維長は５００μｍであった。
【００７８】
また、実施例１および実施例２の膜電極接合体を備える固体高分子形燃料電池において、発電性能が「◎」であることが認められた。これに対して、実施例４の膜電極接合体を備える固体高分子形燃料電池、および、実施例５の膜電極接合体を備える固体高分子形燃料電池では、発電性能が「○」であることが認められた。
【００７９】
表１が示すように、実施例１の第１質量比は１．０であり、実施例２の第１質量比は０．６であり、実施例３の第１質量比は１．０であることが認められた。また、実施例４の第１質量比は０．３であり、実施例５の第１質量比は０．３であり、実施例６の第１質量比は０．４であり、実施例７の第１質量比は１．０であることが認められた。また、比較例１の第１質量比は０．３であり、比較例２の第２質量比は０であることが認められた。
【００８０】
表１が示すように、実施例１の第２質量比が４．０であり、実施例２の第２質量比が２．４であり、実施例３の第２質量比が２．０であることが認められた。また、実施例４の第２質量比が１．２であり、実施例５の第２質量比が１．２であり、実施例６の第２質量比が３．０であり、実施例７の第２質量比が３．３であることが認められた。また、比較例１の第２質量比が１．２であり、比較例２の第２質量比が０であることが認められた。
【００８１】
以上説明したように、膜電極接合体、および、固体高分子形燃料電池の一実施形態によれば、以下に列挙する効果を得ることができる。
（１）繊維状物質２４を含むことによって多くの空孔が形成されたアノード側電極触媒層１２Ａの厚さＴＡが、カソード側電極触媒層１２Ｃの厚さＴＣよりも大きいため、カソード側電極触媒層１２Ｃにおいて生成された水が、高分子電解質膜１１を通じてアノード側電極触媒層１２Ａに移行しやすくなる。これにより、カソード側電極触媒層１２Ｃにおけるフラッディングが抑えられる。それゆえに、膜電極接合体１０を備える固体高分子形燃料電池３０の発電性能を高めることができる。
【００８２】
（２）アノード側電極触媒層１２Ａの厚さＴＡが５μｍ以上であることによって、アノード側電極触媒層１２Ａ内において、アノード側電極触媒層１２Ａの厚さＴＡにばらつきが生じることが抑えられる。また、アノード側電極触媒層１２Ａの厚さＴＡが３５μｍ以下であることによって、アノード側電極触媒層１２Ａに向けた水の移行が、カソード側電極触媒層１２Ｃの過度な乾燥を生じさせることを抑えられる。
【００８３】
（３）膜電極接合体１０を備える固体高分子形燃料電池３０を大電流で運転したときに、固体高分子形燃料電池３０における電圧値が低下することが抑えられる。
【００８４】
（４）アノード側電極触媒層１２Ａが複数の層から構成された多層体である場合と比べて、アノード側電極触媒層１２Ａに向けた水の移行が起こりやすくなる。
【００８５】
（５）電極触媒層１２内に空孔を形成する上で好ましい繊維径を有した繊維を電極触媒層１２に含有させることができる。
【００８６】
なお、上述した実施形態は、以下のように適宜変更して実施することができる。
・アノード側電極触媒層１２Ａは、複数の層から構成された多層体であってもよい。この場合であっても、アノード側電極触媒層１２Ａの総厚が、カソード側電極触媒層１２Ｃの厚さよりも大きければ、上述した（１）に準じた効果を少なからず得ることはできる。
【符号の説明】
【００８７】
１０…膜電極接合体、１１…高分子電解質膜、１２…電極触媒層、１２Ａ…アノード側電極触媒層、１２Ｃ…カソード側電極触媒層、１３Ａ…アノード側ガスケット、１３Ｃ…カソード側ガスケット、２１…触媒物質、２２…導電性担体、２３…高分子電解質、２４…繊維状物質、３０…固体高分子形燃料電池、３０Ａ…燃料極、３０Ｃ…酸素極、３１Ａ…アノード側ガス拡散層、３１Ｃ…カソード側ガス拡散層、３２Ａ…アノード側セパレーター、３２Ａｇ，３２Ｃｇ…ガス流路、３２Ａｗ，３２Ｃｗ…冷却水流路、３２Ｃ…カソード側セパレーター。
【図１】
2019189856.tif 000004
【図２】
2019189856.tif 000005
【図３】
2019189856.tif 000006
【国際調査報告】
2019189856.tif 000007
2019189856.tif 000008
2019189856.tif 000009